(57)【要約】【課題】転炉スラグに含まれる銅、錫、ニッケル、鉄を選択的に分離回収可能な、銅製錬における転炉スラグの処理方法及び銅の製錬方法を提供する。【解決手段】銅製錬の転炉から生成される転炉スラグを、スラグフューミングにより還元処理し、メタルと還元スラグを生成させる工程と、還元処理により得られたメタルを鋳造し、アノード電極板を製造する工程と、アノード電極板を用いて、電解精製により電気銅を製造する工程とを含む転炉スラグの処理方法である。【選択図】図１
2012082505.tif 000002
【特許請求の範囲】
【請求項１】
銅製錬の転炉から生成される転炉スラグを、スラグフューミングにより還元処理し、メタルと還元スラグを生成させる工程と、
還元処理により得られたメタルを鋳造し、アノード電極板を製造する工程と、
前記アノード電極板を用いて、電解精製により電気銅を製造する工程と
を含む転炉スラグの処理方法。
【請求項２】
前記転炉スラグが、銅、錫、ニッケル及び鉄を少なくとも含み、
前記電解精製により電気銅を製造する工程が、前記電解精製の電解液中に錫を沈殿させ、電解液中にニッケル及び鉄を溶出させることを含む請求項１に記載の転炉スラグの処理方法。
【請求項３】
前記電気銅を、前記銅製錬の転炉に戻す工程を更に含む請求項１又は２に記載の転炉スラグの処理方法。
【請求項４】
前記電解精製の電解液中に沈殿する錫を、殿物として回収する工程を更に含む請求項１〜３のいずれか１項に記載の転炉スラグの処理方法。
【請求項５】
前記電解精製により電気銅を製造する工程が、電解液中にチオ尿素及び膠を添加する請求項１〜４のいずれか１項に記載の転炉スラグの処理方法。
【請求項６】
前記電解精製工程において、アノード電極板表面とカソード電極板表面とからなる電極板距離が３０ｍｍ以上８０ｍｍ以下とする請求項１〜５のいずれか１項に記載の転炉スラグの処理方法。
【請求項７】
前記メタルを鋳造する工程が、前記メタルを１１００〜１４００℃で加熱することを含む請求項１〜６のいずれか１項に記載の転炉スラグの処理方法。
【請求項８】
前記転炉スラグをスラグフューミングにより還元処理し、メタルと還元スラグを生成させる工程が、
転炉スラグを還元炉に装入し、転炉スラグ中の銅の還元を行う工程、及び
還元炉から排出された転炉スラグをセットリング炉に装入し、セットリング炉においてメタルと還元スラグとを沈降分離させる工程
を含む請求項１〜７のいずれか１項に記載の転炉スラグの処理方法。
【請求項９】
前記転炉スラグをスラグフューミングにより還元処理する工程が、還元剤として重油、液化天然ガス及び炭材のいずれかを添加する請求項１〜８のいずれか１項に記載の転炉スラグの処理方法。
【請求項１０】
銅、錫、ニッケル及び鉄を含む銅精鉱を自溶炉で酸化反応させ、マットと自溶炉スラグと生成させる工程と、
得られたマットを転炉に装入し、粗銅と転炉スラグを生成させる工程と、
転炉スラグをスラグフューミングにより還元処理し、メタルと還元スラグを生成させる工程と、
還元処理により得られたメタルを鋳造し、アノード電極板を製造する工程と、
前記アノード電極板を用いて電解精製により電気銅を製造する工程と
を含む銅の製錬方法。
【請求項１１】
前記自溶炉での酸化反応において、廃電子基板中に含まれる金属を自溶炉内に吹き込む工程を更に含む請求項１０に記載の銅の製錬方法。
【請求項１２】
前記転炉の操業工程中に、廃電子基板中に含まれる金属を前記転炉内に吹き込む工程を更に含む請求項１０又は１１に記載の銅の製錬方法。
【請求項１３】
前記電気銅を前記転炉に戻す工程を更に含む請求項１０〜１２いずれか１項に記載の銅の製錬方法。
【発明の詳細な説明】
【技術分野】
【０００１】
本発明は、銅製錬の転炉から生成される転炉スラグの処理方法及び銅の製錬方法に関する。
【背景技術】
【０００２】
銅製錬の一般的手順は以下である。まず、原料となる銅精鉱を自溶炉で酸化反応させ、銅品位６８％のマットと、酸化鉄及び珪酸を主成分とする自溶炉スラグと生成させてこれらを分離する。次いで、得られたマットを転炉に装入し、銅品位約９９％の粗銅と珪酸系酸化鉄を主成分とする転炉スラグを生成させてこれらを分離する。得られた粗銅は、精製炉において更に銅純度を上げたアノードに鋳造し、このアノードを電気精製し、電気銅に仕上げる。
【０００３】
一方、転炉から排出された転炉スラグは、固化してから粉砕し、浮選により銅分を回収するスラグ選鉱法が主として採用されている（例えば非特許文献１及び２参照）。スラグ選鉱法では銅品位の高いスラグ銅精鉱と銅品位の低いスラグ鉄精鉱とに分離し、スラグ銅精鉱は自溶炉に繰り返して処理し、鉄精鉱は主にセメント原料として利用される。
【０００４】
銅製錬で発生するスラグの別の処理方法として例えば特許文献１では、溶融状態の転炉スラグ中に含まれる酸化銅及びＦｅ3Ｏ4に対して還元剤を吹き込んでスラグを還元し、銅品位１％以下の脱銅スラグと粗銅を得る方法が記載されている。
【０００５】
また、チリのＣｏｄｅｌｃｏ社のＣａｌｅｔｏｎｅｓ製錬所では、溶融状態の転炉スラグ中に微粉炭を吹き込み、スラグ中のマグネタイトを還元してスラグ中の銅分を回収する方法が記載されている（例えば、非特許文献３参照）。
【０００６】
また、最近では、廃電子基板等の産業廃棄物から金、銀、白金等の貴金属や鉄、ニッケル、亜鉛、鉛等の有価金属をリサイクリングする目的で、銅製錬の溶錬炉や転炉へ粉砕された廃電子基板等の粉体を吹き込み、銅製錬工程の精製技術を利用して各金属の回収が実施されてきている（例えば特許文献２参照）。
【先行技術文献】
【特許文献】
【０００７】
【特許文献１】特開昭５３−２２１１５号公報
【特許文献２】特開２００８−０３１５４７公報
【非特許文献】
【０００８】
【非特許文献１】資源素材学会誌、「資源と素材」１９９３．１２，Ｖｏｌ  １０９「非鉄製錬号」第９５４頁及び第９６５頁
【非特許文献２】「資源と素材」１９９７．１２，Ｖｏｌ  １１３「リサイクリング大特集号」第９９６頁左欄、最終パラグラフ
【非特許文献３】Rolando Campos and Luis Torres, CALETONES SMELTER: TWO DECADES OF TECHNOLOGICAL IMPROVEMENTS, The Paul E. Queneau International Symposium, Ontalio, Canada (1993)
【発明の概要】
【発明が解決しようとする課題】
【０００９】
このように、銅製錬において発生するスラグの処理方法は様々な方法が知られている。しかしながら、従来方法は単に、スラグを還元処理すること、還元処理した成分を自溶炉に繰り返すこと、又は分離された成分をセメント等に利用する方法が示されているだけで、転炉スラグ中から複数の特定の金属成分を効率良く分離回収する技術については検討されていない。つまり、銅製錬の転炉から生成される転炉スラグには、銅（Ｃｕ）及び鉄（Ｆｅ）の他にも、錫（Ｓｎ）、ニッケル（Ｎｉ）等の複数の金属成分が比較的高濃度に含まれているが、これらの金属の分離回収方法についての検討はなされていない。一方で、最近では廃電子基板等のリサイクリングが積極的に行われており、銅製錬工程が精製された銅アノード中、およびスラグ中にも高濃度の各種金属元素が含有される傾向にある。これらの高濃度の金属成分を転炉スラグから選択的に分離回収することが実現できれば、分離回収した金属を他の産業用途に利用することが可能となる。
【００１０】
また近年、我が国のセメント業界は縮小傾向にあり、転炉スラグを非特許文献１に記載のようなスラグ選鉱法で処理して、鉄精鉱としてセメントに利用することが困難な状況となってきていることから、転炉スラグの新たな処理方法も期待されてきている。
【００１１】
そこで、本発明は、銅製錬の転炉から生成される転炉スラグの新たな処理方法を提供するものであり、転炉スラグに含まれる銅、錫、ニッケル、鉄を選択的に分離回収可能な、銅製錬における転炉スラグの処理方法及びこれを用いた銅の製錬方法を提供する。
【課題を解決するための手段】
【００１２】
本発明者らは上記課題を解決するために鋭意検討した結果、銅製錬で得られた転炉スラグに対して、スラグフューミング法を採用することを考えた。ここで「スラグフューミング法」とは、一般には、溶融状態のスラグを還元することによって、スラグに含まれる亜鉛（Ｚｎ）、鉛（Ｐｂ）、砒素（Ａｓ）、アンチモン（Ｓｂ）等の金属を揮発除去する方法である。スラグフューミング法は、亜鉛又は鉛製錬に対しては従来から用いられることはあったが、銅製錬においてはその利用が一般的ではなく、またその必要もなかった。更に本発明者らは今回、スラグフューミング法で回収されたメタル（金属成分）に対して電解精製を施すことにより、転炉スラグ中に含まれる、銅、錫、ニッケル、鉄等の高濃度金属成分を有意に分離回収できることを見出した。
【００１３】
以上の知見を基礎として完成した本発明は一側面において、銅製錬の転炉から生成される転炉スラグをスラグフューミングにより還元処理し、メタルと還元スラグを生成させる工程と、還元処理により得られたメタルを鋳造し、アノード電極板を製造する工程と、アノード電極板を用いて、電解精製により電気銅を製造する工程とを含む転炉スラグの処理方法である。
【００１４】
本発明の転炉スラグの処理方法は一実施態様において、転炉スラグが、銅、錫、ニッケル及び鉄を少なくとも含み、電解精製により電気銅を製造する工程が、電解精製の電解液中に錫を沈殿させ、電解液中にニッケル及び鉄を溶出させることを含む。
【００１５】
本発明の転炉スラグの処理方法は一実施態様において、電気銅を、銅製錬の転炉に戻す工程を更に含む。
【００１６】
本発明の転炉スラグの処理方法は別の一実施態様において、電解液中に沈殿した錫を、殿物として回収することを更に含む。
【００１７】
本発明の転炉スラグの処理方法は更に別の一実施態様において、電解精製により電気銅を製造する工程が、電解液中にチオ尿素及び膠を添加する。
【００１８】
本発明の転炉スラグの処理方法は更に別の一実施態様において、電解精製工程において、アノード電極板表面とカソード電極板表面とからなる電極板距離が３０ｍｍ以上８０ｍｍ以下とする。
【００１９】
本発明の転炉スラグの処理方法は更に別の一実施態様において、メタルを鋳造する工程が、メタルを１１００〜１４００℃で加熱することを含む。
【００２０】
本発明の転炉スラグの処理方法は別の一実施態様において、転炉スラグをスラグフューミングにより還元処理し、メタルと還元スラグを生成させる工程が、転炉スラグを還元炉に装入し、転炉スラグ中の銅の還元を行う工程、及び還元炉から排出された転炉スラグをセットリング炉に装入し、セットリング炉においてメタルと還元スラグとを沈降分離させる工程を含む。
【００２１】
本発明の転炉スラグの処理方法は別の一実施態様において、転炉スラグをスラグフューミングにより還元処理する工程が、還元剤として重油、液化天然ガス及び炭材のいずれかを添加する。
【００２２】
本発明は別の一側面において、銅、錫、ニッケル及び鉄を含む銅精鉱を自溶炉で酸化反応させ、マットと自溶炉スラグと生成させる工程と、得られたマットを転炉に装入し、粗銅と転炉スラグを生成させる工程と、転炉スラグをスラグフューミングにより還元処理し、メタルと還元スラグを生成させる工程と、還元処理により得られたメタルを鋳造し、アノード電極板を製造する工程と、アノード電極板を用いて電解精製により電気銅を製造する工程とを含む銅の製錬方法である。
【００２３】
本発明の銅の製錬方法は一実施態様において、自溶炉での酸化反応において、廃電子基板中に含まれる金属を自溶炉内に吹き込む工程を更に含む。
【００２４】
本発明の銅の製錬方法は別の一実施態様において、転炉の操業工程中に、廃電子基板中に含まれる金属を転炉内に吹き込む工程を更に含む。
【００２５】
本発明の銅の製錬方法は更に別の一実施態様において、電気銅を転炉に戻す工程を更に含む。
【発明の効果】
【００２６】
本発明によれば、転炉スラグに含まれる銅、錫、ニッケル、鉄を選択的に分離回収可能な、銅製錬における転炉スラグの処理方法及び銅の製錬方法が提供できる。
【図面の簡単な説明】
【００２７】
【図１】本発明の実施の形態に係る銅の製錬方法及び転炉スラグの処理方法を示すフローチャートである。
【発明を実施するための形態】
【００２８】
（銅の製錬方法）
本発明の実施の形態に係る銅の製錬方法は、図１に示すように、（１）自溶炉工程（２）転炉工程（３）精製炉工程（４）電解精製（製品作製）工程（５）スラグフューミング工程（転炉スラグ処理工程）（６）還元スラグ破砕処理工程（７）鋳造（メタル電極作製）工程（８）電解精製工程、及び（９）転炉繰り返し工程を含む。以下に各工程について説明する。
【００２９】
（１）自溶炉工程
原料となる銅精鉱を、１２００〜１４００℃に加熱した自溶炉で酸化反応させる。銅精鉱には、１５〜３５重量％程度の銅（Ｃｕ）の他に、錫（Ｓｎ）、鉛（Ｐｂ）、ニッケル（Ｎｉ）、鉄（Ｆｅ）、アルミニウム（Ａｌ）、亜鉛（Ｚｎ）、砒素（Ａｓ）、アンチモン（Ｓｂ）、ビスマス（Ｂｉ）等が含まれている。銅精鉱を自溶炉で酸化反応させることにより、銅品位約６３〜６８％のマットと、酸化鉄及び珪酸を主成分とする自溶炉スラグが生成される。得られたマットと自溶炉スラグは比重差により分離する。また、廃電子基板からの貴金属や有価金属のリサイクリングを目的に、廃電子基板中に含まれる金属をリサイクル原料として自溶炉内に吹き込んでもよい。
【００３０】
（２）転炉工程
自溶炉で排出されたマットを１２５０〜１３３０℃に加熱した転炉に装入し、酸素富化空気を溶湯中に吹き込むことで硫黄成分をＳＯ2ガスとして除去し、銅品位約９９％の粗銅と珪酸系酸化鉄を主成分とする転炉スラグを生成させる。得られた粗銅と転炉スラグは、比重差により分離する。なお、自溶炉工程と同様に、転炉工程においても、廃電子基板中に含まれる金属をリサイクル原料として転炉内に吹き込んでもよい。
【００３１】
（３）精製炉工程
転炉から排出された粗銅を、精製炉に装入して、還元剤としてＬＰＧを吹き込みながら１２００〜１３００℃で加熱して、粗銅中の余剰の酸素成分をＣＯ2ガスとして除去し、銅品位を更に高める。その後、銅純度約９９．３〜９９．５％の製品用アノード電極板を鋳造する。
【００３２】
（４）電解精製（製品作製）工程
製造されたアノード電極板を用いて電解精製することにより、銅品位９９．９９％の製品（電気銅）を製造する。
【００３３】
（５）スラグフューミング工程（転炉スラグ処理工程）
一方、転炉から排出された転炉スラグは、スラグフューミングにより還元処理し、還元銅を含むメタルと還元スラグを生成させる。具体的には、特願２００９−０８８２５７号に記載された技術を採用することができる。例えば、転炉から１２５０〜１３３０℃の溶融状態で受入樋に流入した転炉スラグを、溶融状態を保ったまま保持炉へ導入させる。保持炉へのスラグの導入は溶融状態でなくてもよく、例えば、ホッパーで粒状のスラグを受け入れ、それを保持炉に導入することもできる。保持炉は還元炉へのスラグの供給量を調節するための役割を果たす。例えば、還元炉に常に一定流量のスラグを供給することでスラグ処理システムの安定的な連続操業が達成される。
【００３４】
保持炉を出たスラグは、溶融状態でスラグ樋を通って還元炉に装入され、転炉スラグ中の銅の還元と亜鉛（Ｚｎ）、鉛（Ｐｂ）、砒素（Ａｓ）、アンチモン（Ｓｂ）等のその他金属の還元及び揮発除去が行われる。スラグ中にはマグネタイト（Ｆｅ3Ｏ4）もかなりの量で含まれるが、これがＦｅＯに還元されることで、スラグの粘性を下げることができる。スラグの粘性が下がると、後に続くセットリング炉において、スラグ中に懸垂しているメタル（金属成分）が沈降分離しやすくなる。転炉スラグの組成にもよるが、本実施形態では、１２５０〜１３３０℃の温度下で、転炉スラグ１ｔｏｎ／ｈｒに対して還元剤（例えば重油）を１５〜３０ｋｇ／ｈｒ、より好ましくは２０〜２５ｋｇ／ｈｒ、更に好ましくは２１〜２３ｋｇ／ｈｒを添加することが好ましい。
【００３５】
還元剤としては、限定的ではないが、コークス及び石炭などの固体炭素質還元剤、水素及び炭化水素（メタン、エタン、プロパン、ブタンなど）などの気体還元剤、石油及び重油などの液体還元剤が挙げられる。好ましくは、重油、液化石油ガス（ＬＰＧ）又は炭材（コークス等）のいずれかを添加することができる。還元剤は、還元炉内に装入したスラグに炉頂部から挿入したランスの先端から燃焼用空気と共に噴出させる上吹き込み方法が好ましい。これにより、還元炉内で溶融しているスラグが強攪拌され、スラグと還元剤の反応効率を高めることが可能となる。ランスの先端はスラグ内に浸漬してもよい。還元剤の供給は炉底部に設けた羽口を利用することもできる。また、還元剤の導入流量や還元時間を増大させることで、還元反応効率を高めることができる。すなわち、スラグ中の亜鉛品位や銅品位を低下させることができる。
【００３６】
還元炉内で還元されたＺｎ、Ｐｂ、Ａｓ、Ｓｂ等の金属は、スラグ相から分離されて揮発し、他の揮発成分あるいは微細なスラグ粒子と共に排ガスとして煙道を通り硫酸工場へ排出される。煙道の途中にはバグフィルターが設置されており、これによって揮発した金属を回収することができる。また、排ガス温度を低下させる目的で、煙道に冷却水を噴霧したり、水冷塔を設置したりすることもできる。還元亜鉛は煙道への移動途中で空気等によって酸化し、酸化亜鉛として回収することもできる。
【００３７】
還元炉から排出されたスラグは、セットリング炉に装入し、セットリング炉において、メタル（金属成分）と還元スラグとが沈降分離される。沈降分離を還元炉で行わず、セットリング炉を別に設けて行うことにより、連続操業が可能となる。沈降分離の時間を長くすることで沈降分離の効率を高め、メタル中に含まれる銅品位を高めることができる。
【００３８】
（６）還元スラグ破砕処理工程
スラグフューミングにより分離された還元スラグは、スラグ破砕施設へと移送され、利用しやすい適度な粒度に破砕される。破砕設備としては、限定的ではないが、水砕機、破砕機、摩砕機械等の組み合わせが挙げられる。
【００３９】
（７）鋳造（メタル電極作製）工程
一方、本実施形態に係るスラグフューミング工程で生成されたメタル中には４０〜８０質量％程度の多量のＣｕが含まれており、このメタルを、例えば転炉を冷却する目的で、そのまま（２）工程（転炉工程）に繰り返すことも可能である。メタルの組成（質量％）の一例を表１に示す。
【表１】
2012082505.tif 000003
しかしながら、表１から分かるように、メタル中にはＮｉ、Ｓｎ、Ｆｅ等の不純物が数％単位で含まれているため、メタルを繰り返し転炉へ供給することにより、転炉内の溶湯中の不純物濃度が徐々に増加し、鋳造される銅アノード電極板中の不純物濃度が増加して、電解精製での操業が安定的に行われにくくなる場合がある。
【００４０】
そこで、本実施形態では、スラグフューミング工程で生成されたメタルを加熱して溶解し、アノード電極板を鋳造する。なお、メタル中には表１で示されるような不純物を含むため、鋳造時には、（３）工程で得られる９９．３〜９９．５％程度の銅アノード電極板の鋳造よりも処理温度を高くするのが望ましく、１１００〜１４００℃、より好ましくは１１５０〜１３５０℃、更に好ましくは１２００〜１３００℃程度で加熱する。
【００４１】
（８）電解精製工程
電解精製工程では、メタル処理工程で得られたアノード電極板を用いて、電解精製を行う。具体的には、電解槽内に電解液を入れ、電解液中にメタル処理工程で得られたアノード電極板、及びステンレス又はチタン等の金属製のカソード電極板を浸漬させ、液温度６０〜７０℃でアノード電極板とカソード電極板とに接続された整流器を介して電力を供給する。電解液としては、銅濃度４５〜５５ｇ／Ｌ、塩素濃度４０〜６０ｍｇ／Ｌの硫酸系電解液が利用可能である。電解液中の浮遊固形物（ＳＳ分）の電気銅への付着を抑制するため、電解液を電解槽内で所定の流量で循環するのが好ましい。電気銅の銅品位を一定以上に維持し、電気銅の製造効率を高める上で、電流密度は２５０〜３３０Ａ／ｍ2とするのが好ましく、より好ましくは、２７０〜３２０Ａ／ｍ2で行う。電流密度を２５０Ａ／ｍ2以下とすることも可能であるが（例えば１５０Ａ／ｍ2）、設備が大きくなり、電解精製に時間がかかる場合がある。
【００４２】
電解液中には、添加剤を添加するのが好ましい。添加剤としては、チオ尿素、膠が好適である。本実施形態の場合、電着電気銅１ｔに対して、チオ尿素を５０〜３００ｇ、より好ましくは１００〜２５０ｇ、更に好ましくは１５０〜２００ｇ添加し、膠を５０〜３００ｇ、より好ましくは１００〜２５０ｇ、更に好ましくは１５０〜２００ｇ添加するのが好ましい。これにより、メタル処理工程で得られるアノード電極板を用いた電解精製の電流効率が向上し、生産効率が向上する。
【００４３】
メタル処理工程で得られるアノード電極板は、（３）工程で製造されるアノード電極板に比べて不純物が高いため、電解精製中に浮遊固形物（ＳＳ）分が多く発生する。本発明者らの知見によれば、本工程は（４）工程に比べて２０倍程度のＳＳ分が発生することが確認されている。電極間距離が近すぎると、電着時にＳＳ分を巻き込む場合がある。ＳＳ分の電気銅への付着を抑制するためには、アノード電極板とカソード電極板との距離を（４）工程後の電解精製時の条件に比べて広くするのが好ましい。例えば、対向するアノード電極板表面とカソード電極板表面との間の距離は３０〜８０ｍｍとするのが好ましい。
【００４４】
電解精製により、カソード電極板の表面上には電気銅が形成される。この際、電解精製後の電解液には、アノード電極板中に含まれるＮｉ、Ｆｅが溶出する。電解液中には、アノード電極板中に含まれるＳｎが殿物として沈殿する。電解精製後のＮｉ、Ｆｅを含む電解液は、浄液処理することによりＮｉ、Ｆｅを分離回収することができる。
【００４５】
（８）工程で生成される殿物（ＳＳ分）の中には成分としてＳｎが多量（例えば約２０％程度）に含まれている。このため、電解精製後に電解液中に沈殿する殿物を回収し、リサイクル原料（Ｓｎ原料）として利用することが好ましい。殿物は、濾過等によりその成分を凝縮しても構わないし、殿物のままリサイクル原料として他の産業用途に提供しても構わない。
【００４６】
（９）転炉繰り返し工程
電解精製工程で得られた電気銅は、冷却材として銅製錬の転炉に戻すことができる。転炉スラグから得られた電気銅は、転炉から排出された転炉スラグと比べて電気銅の不純物濃度が低いため、転炉に電気銅を繰り返し投入しても、転炉内の不純物濃度が高くなることを抑制できる。
【実施例】
【００４７】
本発明を更に詳しく説明するために、以下に実施例を挙げるが、本発明はこれらの実施例のみに限定されるものではない。
【００４８】
（実施例）
銅製錬の転炉から排出された転炉スラグ１．１ｋｇを窒素雰囲気中でるつぼに入れ、１２５０℃に加熱して転炉スラグを溶融した。るつぼにプロパンガスを８．２５Ｌ／ｈｒ、空気を８．２５Ｌ／ｈｒで３時間吹き込み、転炉スラグの還元反応を行った。還元反応により得られたメタルと還元スラグをセットリングにより分離した。
【００４９】
次に、分離されたメタルを１２５０℃で炉の昇温時間（３時間）を含めて約４時間加熱して溶融させ、溶融金属を型に入れてアノード電極板（メタルアノード板）を鋳造した。得られたアノード電極板の成分分析値（質量％）を表２に示す。次に、得られたアノード電極板とカソード電極板（電着面積１００ｃｍ2（裏面は絶縁テープで被覆した））を液温６３℃、Ｃｕ濃度４８ｇ／Ｌ、ｆ．ａ濃度１８０ｇ／Ｌ、Ｃｌ濃度５０ｍｇ／Ｌの電解液中に浸漬し、電解精製によりカソード電極板上に電気銅を電着させた。電解精製の試験条件を表３に示す。表３中「原単位」とは電着電気銅１ｔ当りに対して使用する添加剤の量を示す。
【００５０】
【表２】
2012082505.tif 000004
【００５１】
【表３】
2012082505.tif 000005
【００５２】
（評価結果）
メタル処理工程で得られたアノード電極板を用いた電解精製により得られた電気銅の分析値を表４に示す。試験１及び試験２の場合のいずれも銅品位９９％以上の電気銅が得られた。
【表４】
2012082505.tif 000006
【００５３】
表４の試験２に関し、電解精製後の電解液中に沈殿する殿物（ＳＳ分）の分析値を測定した。測定結果を表５に示す。表５に示すように、殿物中には２４．６質量％程度のＳｎ分が含まれており、殿物をＳｎのリサイクル原料として十分利用可能であることが分かる。
【表５】
2012082505.tif 000007
【００５４】
表４の試験１及び２に関し、電解精製後の電解液の成分分析結果と電解前の成分分析結果の比較を表６に示す。表６に示すように、試験１及び試験２とも、電解前の電解液に比べて電解後のＮｉ濃度及びＦｅ濃度が高くなっている。これらの電解液中のＮｉおよびＦｅは、電解液の浄液工程で、分離・回収される。
【表６】
2012082505.tif 000008
【図１】
2012082505.tif 000009